(57)【要約】  本発明はポリマーベース、押し出し可能、非膨張、非焼成であり、黒鉛を含み、重量２５〜１００％、有利には５０〜１００％の前記黒鉛を含み、黒鉛の総重量に対して、膨張黒鉛を含む鉛筆芯に関する。本発明はさらにそのような芯を含む鉛筆に関する。【選択図】なし【特許請求の範囲】
【請求項１】
ポリマーベース、押出可能、非膨張、非焼成であり、黒鉛を含む鉛筆芯において、黒鉛の総重量のうち、２５〜１００％、有利には５０〜１００％が膨張黒鉛からなることを特徴とする鉛筆芯。
【請求項２】
前記黒鉛の総重量の１００％が前記膨張黒鉛からなることを特徴とする、ポリマーベースである、請求項１に記載の鉛筆芯。
【請求項３】
ポリマーベースであり、前記膨張黒鉛が粉末状であることを特徴とする、請求項１又は２に記載の鉛筆芯。
【請求項４】
ポリマーベースであり、芯の総重量に対して、以下を含むことを特徴とする、請求項１〜３のいずれかに記載の鉛筆芯。
−重量４０〜６０％、有利には４４〜５０％の黒鉛、
−重量１５〜４０％、有利には２０〜３５％のポリマー、
−重量５〜１５％、有利には６〜１０％の無色又は白色のミネラル充填材、
−重量５〜２０％、有利には５〜１５％のカーボンブラック、特にポリオレフィン又はポリオレフィンワックスでコート又は混合されたカーボンブラック、
−重量０〜１６％、有利には５〜１５％の添加剤、
【請求項５】
前記ポリマーがポリオレフィン、スチレンポリマー及びそれらの混合物からなる群から選択される、有利にはポリエチレン、ポリプロピレン、ポリスチレン、スチレン−アクリロニトリル共重合体、アクリロニトリル−ブタジエン−スチレン共重合体及びそれらの混合物からなる群から選択されることを特徴とする、請求項１から４のいずれかに記載の鉛筆芯。
【請求項６】
無色又は白色のミネラル充填材が、粘土、タルク、ボロナイトライド、シリカ、炭酸カルシウム、雲母、ステアタイト粉末、及びそれらの混合物からなる群から選択される、有利にはそれは粘土であることを特徴とする、請求項４又は５に記載の鉛筆芯。
【請求項７】
ミネラル充填材がモントモリロナイト、ベントナイト、カオリン及びそれらの混合物を含むグループから特に選択される粘土である、有利にはそれはカオリンであることを特徴とする、請求項６に記載の鉛筆芯。
【請求項８】
添加剤が滑り剤、機械動作剤、カップリング剤、分散剤、潤滑剤、可塑剤及びそれらの混合物を含むグループから、有利にはステアリン酸カルシウム、ステアリン酸マグネシウム、ステアリン酸ナトリウム、ステアリン酸亜鉛及びそれらの混合物のようなステアリン酸塩、エチレンビステスアルアミドのようなアミド、ワックス、脂肪酸、グリセロールベヘネートのようなグリセロール及びその誘導体、ポリプロピレンにグラフトされたシロキサン、ポリプロピレンにグラフトされた無水マレイン酸、フタレート、アジペート、ベンゾエート、セバケート及び／又はクエン酸塩可塑剤、並びにそれらの混合物からなる群から選択されることを特徴とする、請求項４から７のいずれかに記載の鉛筆芯。
【請求項９】
押出成形されていることを特徴とする、請求項１から８のいずれかに記載の鉛筆芯。
【請求項１０】
請求項１から９のいずれかに記載の芯を含む鉛筆。
【発明の詳細な説明】
【技術分野】
【０００１】
本発明は、膨張黒鉛を含む、焼成されていないポリマーベースの鉛筆芯に関する。
【背景技術】
【０００２】
天然黒鉛は、例えば国際公開第2016/097553号のような、押出可能なポリマーベースの（すなわち、合成及び非焼成）鉛筆芯で日常的に使用されている。天然黒鉛の種類の選択と、黒鉛と芯のポリマーの重量比は、鉛筆で得られたマークの黒さに影響を与え、消去の有効性に影響を与えることが知られている。ただし、欠点は機械的特性にも影響することである。さらに、このタイプの芯ポリマー、可塑剤及び添加剤は、消去作用を妨げる。実際、これらの材料は、紙の表面上で消去中に消しゴムが黒鉛と直接接触し、黒鉛が除去されるのを防ぐ。したがって、消しゴムは黒鉛及びプラスチック誘導体の両方を除去する必要があるが、これは完全には実現されない。したがって、一般的に、消去すると用紙に暗いマーク/影が残る。
【発明の概要】
【発明が解決しようとする課題】
【０００３】
本発明者らは、驚くべきことに、特定のタイプの黒鉛、膨張黒鉛が、プラスチック材料の存在にもかかわらず、機械的性質に悪影響を与えずに、合成、すなわちポリマーベースの鉛筆芯によって残されたマークの消去作用を改善することを可能にしたことを観察した。実際、天然黒鉛と膨張黒鉛の違いは、膨張黒鉛の場合、2つの黒鉛ラメラ間の中間層がはるかに大きいことである。したがって、本発明者らは、この特定の特徴が、微粒子が紙の繊維に押し込まれるのを防ぐと思われるナノフィラーとして作用すると考えている。そうすると消去はより効果的である。消去の有効性の改善は、例えば、国際公開第２０１６／０９７５５３号による実施例（比較例１）と天然黒鉛の代わりに膨張黒鉛を用いた実施例（実施例１）との比較により明らかである。
【０００４】
ＪＰ５７−０１４６６６出願によれば、その機械的特性を改善するために、焼成黒鉛中の天然黒鉛との混合物で膨張黒鉛を使用することが知られている。
【０００５】
ただし、このタイプの芯には、プロセスの最後、つまり最終芯にプラスチック材料が含まれていない。実際、組成物中に最初に存在する合成樹脂は、材料の機械加工にのみ使用される：圧縮紡糸法（JP57-014666出願では誤って押出法と呼ばれている）により、芯を糸の形に成形するのに役立つ。その後、製造プロセス中の焼成工程で完全に消失するまで、それらは徐々に除去される。したがって、このタイプの芯は、本発明によるポリマーベースの芯と同じ技術的問題、すなわち、紙上で消去されるマークに黒鉛のみが存在するため、消去困難の問題に遭遇しない。
【０００６】
特許出願US2012/0037035は、特定の物理的性質を有する花弁状黒鉛を記載している。しかしながら実施例によれば、そのような黒鉛は天然起源のものであり、膨張黒鉛ではない。
【０００７】
さらに、鉛筆芯にそのまま使用するのではなく、この黒鉛と接触し、さらに複合体を形成するような方法で接着するナノ粒子と組み合わせて使用する（段落0013）。
【０００８】
さらに、実施例によれば、そのような黒鉛を含む鉛筆の芯は焼成された芯である。
【０００９】
最後に、この特定の黒鉛と、それが微粒子とともに形成する複合材料を使用する目的は、消去性能を改善することではなく、反対にそれを含む鉛筆芯で描かれた線の色を強化することである。
【課題を解決するための手段】
【００１０】
したがって、本発明は、ポリマーベース、押出可能、非膨張、非焼成であり、黒鉛を含む鉛筆芯において、総黒鉛重量に対し、重量25〜100％、有利には50〜100％の黒鉛を特徴とし、膨張黒鉛で構成されている。
【００１１】
したがって、本発明による芯は、合成芯とも呼ばれるポリマーベースの黒鉛芯のカテゴリーに属し、よって焼成されていない。故に、その製造方法では焼成工程は使用されない。
【００１２】
本発明の意味において、「ポリマーベースの鉛筆芯」は、少なくとも1つのポリマーを含む任意の鉛筆芯を意味すると理解される。したがって、このポリマーは、製造方法中に芯を製造するためのマトリックスとして機能し、最終製品の機械的特性、筆記品質、及び消去品質も管理する。
【発明を実施するための形態】
【００１３】
有利な実施形態では、本発明による芯は、芯の全重量合計に対し、１５重量％から４０重量％、有利には２０重量％から３５重量％、又はより有利には２５重量％から３２重量％のポリマーを含む。
【００１４】
別の有利な実施形態では、芯のポリマーは、ポリオレフィン、スチレンポリマー及びそれらの混合物からなる群から選択される。 ポリオレフィンとスチレンポリマーの混合物が使用される場合、当業者に知られている相溶化剤（例えば、無水マレイン酸グラフト化ポリオレフィン、デュポンからのフサボンド）を加えることができる。
【００１５】
芯がポリオレフィンを含む場合、それは本発明の文脈において「ポリオレフィンベースの芯」と呼ばれる。
【００１６】
したがって、本発明の意味において、「ポリオレフィンベースの鉛筆芯」は、少なくとも1つのポリオレフィンを含む任意の鉛筆芯を意味すると理解される。有利には、本発明によるポリオレフィンベースの芯では、ポリオレフィンが芯の主要ポリマーである。さらにより有利には、ポリオレフィンベースの芯は他のポリマーを含まない。有利には、ポリオレフィンは、ポリエチレン、ポリプロピレン及びそれらの混合物、特に、ポリプロピレン、特にポリプロピレンホモポリマーからなる群から選択することができる。
【００１７】
芯がスチレンポリマーを含む場合、それは、本発明の文脈において「スチレンポリマーベースの芯」と呼ばれる。
【００１８】
したがって、本発明の意味において、「スチレンポリマーベースの芯」は、少なくとも1つのスチレンポリマーを含む任意の鉛筆芯を意味すると理解される。有利には、本発明によるスチレンポリマーベースの芯では、スチレンポリマーが芯の主要なポリマーである。さらに有利には、スチレンポリマーベースの芯は他のポリマーを含まない。有利には、スチレンポリマーは、ポリスチレン（ＰＳ）、スチレン−アクリロニトリルコポリマー（ＳＡＮ）、アクリロニトリル−ブタジエン−スチレンコポリマー（ＡＢＳ）及びそれらの混合物からなる群から選択され、特にアクリロニトリル−ブタジエンスチレン共重合体（ABS）及びポリスチレン（PS）からなる群から選択される 。
【００１９】
さらに別の有利な実施形態では、芯のポリマーは、ポリエチレン、ポリプロピレン、ポリスチレン、スチレン-アクリロニトリルコポリマー、アクリロニトリル-ブタジエン-スチレンコポリマー及びそれらの混合物からなる群から選択される。
【００２０】
本発明による芯は、押出可能であり、すなわち、押出により得ることができる。有利には、それは押し出される。本発明による芯は、その組成中に膨張黒鉛が存在するにもかかわらず、膨張していない。実際、その製造方法では膨張剤は使用されていない。さらに、使用されるポリマーは膨張しない。
【００２１】
本発明による芯は、鉛筆芯、すなわち、鉛筆、特に木材又は合成木材材料でコーティングされた鉛筆に使用されることが意図され、任意に、特に特許出願ＷＯ０１/４３９８７に記載されるような中間保護層を含む。
【００２２】
したがって、本発明による鉛筆芯は、黒鉛の総重量に対し、前記黒鉛の２５重量％から１００重量％、有利には５０重量％から１００重量％が膨張黒鉛からなる黒鉛を含む。
【００２３】
有利な実施形態では、前記黒鉛の１００重量％が膨張黒鉛からなる。
【００２４】
膨張黒鉛は、天然又は合成黒鉛から、黒鉛の層状構造への酸の挿入、特に硫酸の挿入など、当業者に周知の方法によって製造することができる。このようにして得られた黒鉛は、膨張黒鉛と呼ばれる。その後、非常に高い温度で熱衝撃にさらされる。挿入要素が各黒鉛微結晶を蒸発させて膨張させる。
【００２５】
膨張黒鉛は、グラフテックインターナショナル社からTG-679 グラフォイルという名前で、Imerys社からTIMREX（登録商標）BNB90という名前で、Graphit Kropfmuhl GmbH社からSC 20 OSという名前で、又はSC 5 O QUINDAO KROPFMUEHL GRAPHITE社のQKGという名前でも市販されている。
【００２６】
本発明による膨張黒鉛の比表面積（ＢＥＴ法）は、有利には１８ｍ2／ｇより大きく、特に≧２０ｍ2／ｇである。
【００２７】
本発明による膨張黒鉛の硫黄含有量は、膨張黒鉛の総重量に対して、有利には４００ｐｐｍより大きく、特に≧５００ｐｐｍである。
【００２８】
有利な実施形態では、本発明による鉛筆芯は、芯の総重量に対して４０重量％〜６０重量％、有利には４４重量％〜５０重量％の黒鉛を含み、そのうち２５重量％〜１００重量％、有利には５０重量％から１００重量％、さらにより有利には１００重量％の前記黒鉛が、黒鉛の総重量に対して、膨張黒鉛からなる。
【００２９】
したがって、有利には、本発明による鉛筆芯は、10重量％〜60重量％、有利には11重量％〜60重量％、より有利には20重量％〜60重量％、さらにより有利には22重量％〜50重量％ が芯の総重量に対して、膨張黒鉛である。
【００３０】
黒鉛の残りが存在する場合、膨張せず天然黒鉛であり得る。
【００３１】
黒鉛は、膨張しているか膨張していないかにかかわらず、粉末状にすることができる。
【００３２】
特に、黒鉛は、膨張又は非膨張に関わらず、レーザー粒度分布、例えばSympatec Heliosブランドのレーザー粒度分布計（回折）で測定した体積で、D50が4〜40μm、有利には15 〜４０μｍ、より有利には１５〜２５μｍの間である（粒度分布の体積測定-Fraunhofer法 ISO 13320）。
【００３３】
黒鉛は、優れた機械的特性、特に曲げに対する耐性、及び書き込み中の柔らかさをリードに与えると同時に、黒さの一部をもたらすことを可能にする。
【００３４】
膨張黒鉛は、さらに消去特性を上昇させることを可能にする。
【００３５】
有利には、本発明の黒鉛、特に膨張黒鉛は、微粒子、特に特許出願ＵＳ２０１２／００３７０３５に記載されるような微粒子との組み合わせでは使用されず、さらにより詳細には、そのような微粒子との複合体を形成しない。
【００３６】
さらにより有利には、それは特許出願ＵＳ２０１２／００３７０３５に記載されるような特有の物理的特性を持った花弁状の黒鉛ではない。
【００３７】
ポリマー及び黒鉛について加えると、本発明の鉛筆芯は黒鉛の全重量に対して、特に重量５〜１５％、有利には重量６〜１０％の無色又は白色のミネラル充填材をさらに含むことができる。
【００３８】
有利な実施形態において、無色又は白色のミネラル充填材は粘土、タルク、ボロナイトライド、シリカ、炭酸カルシウム、雲母、ステアタイト粉末、及びそれらの混合物を含む群から選択される。有利には、粘土、シリカ、タルク、及びそれらの混合物から選択される。より有利には、それは層状の無色又は白色のミネラル充填材であり、より詳細には粘土、ボロナイトライド、雲母、タルク及びそれらの混合物を含む群から選択される。特に有利には、それはモントモリロナイト、ベントナイト、カオリン及びそれらの混合物を含むグループから特に選択される粘土である。より詳細には、それは、カオリン、特に、例えばＳＯＫＡ社によりＢＬＡＮＫＡＬＩＴＥ７７という名前で市販されている、２〜５μｍの、マイクロメトリックス社のＳＥＤＩＧＲＡＰＨ（商標）装置を用いて沈降により重量を測定された粒子径Ｄ５０を持つカオリンである。
【００３９】
シリカ及びタルクの目的は、曲げに対する耐性及び破壊に対する耐性のような黒鉛に機械的特性を与えることである。層状のミネラル充填材は書いている間の柔軟性に寄与し、及び黒鉛シートの形態において紙の上で裂ける構造を維持するという目的を持つ。
【００４０】
本発明の鉛筆芯は更にカーボンブラックを、黒鉛の総重量に対して特に重量５〜２０％、有利には重量５〜１５％含むことができる。
【００４１】
使用されるカーボンブラックは特にポリオレフィンワックス又はポリオレフィンをコート又はミックスしたカーボンブラックであり、特にポリオレフィンワックスをコート又はミックスしたカーボンブラックである（例えば、マスターミックス、顔料製剤又はカーボンブラックをワックス又はポリオレフィン、特にワックス内に分散した形態）。
【００４２】
カーボンブラックは芯に黒さを与えることができるが、ポリオレフィンワックス又はポリオレフィンは消去のし易さを改善することができる、というのも、ポリオレフィンワックス又はポリオレフィンはカーボンブラック粉末が、その上に本発明による黒鉛を含む鉛筆によるマークがされている支持体の上を貫通することを防ぐからである。したがって、ポリオレフィンまたはポリオレフィンワックスとの混合又はコーティングは、本発明による鉛の組成物への添加の前に行われる。
【００４３】
ポリオレフィンワックスはポリオレフィンよりも有利である、というのも紙上での柔らかさがポリオレフィンよりもポリオレフィンワックスを混ぜる又はコートしたカーボンブラックのほうが良いからである。さらに、混合物中の分散ひいては均一性及び黒さはポリオレフィンワックスをコート又は混合して使用するほうが優れている。
【００４４】
有利には、ポリオレフィンはポリプロピレン又はポリエチレン又はそれらの混合物であり、有利にはそれはポリエチレン、例えば、低濃度のポリエチレンである。
【００４５】
一実施形態では、ポリオレフィンワックス又はポリオレフィンでコート又は混合されたカーボンブラックにおけるカーボンブラック含量は、ポリオレフィンワックス又はポリオレフィンでコート又は混合されたカーボンブラックの総重量に対して重量２５〜６５％、有利には重量３０〜６０％である。
【００４６】
特に有利な一実施形態では、本発明における黒鉛に使用されるカーボンブラックは、ポリオレフィンワックスでコートされたカーボンブラックである。有利には、この場合、ポリオレフィンワックスでコートされたカーボンブラックにおけるカーボンブラックの含量は、ポリオレフィンワックスでコート又は混合されたカーボンブラックの総重量に対して重量４０〜６５％である。
【００４７】
有利には、ポリオレフィンワックスはポリプロピレンワックス又はポリエチレンワックス又はそれらの混合物である。有利には、ポリエチレンワックス、例えば低濃度ポリエチレンワックスである。
【００４８】
有利には、ポリオレフィンワックスでコートされたカーボンブラックは、ＳｕｎＣｈｅｍｉｃａｌ社のＳｕｎｆａｓｔ（登録商標）ＰＥ Ｆｌｕｓｈ Ｂｌａｃｋ Ｌ４７−９０００という名前で市販されている。
【００４９】
最終的には、本発明の鉛筆芯は添加剤を含むことができ、黒鉛の全重量に対して特に重量０〜１６％、有利には重量５〜１５％である。
【００５０】
この添加剤は鉛筆芯の分野の当業者がよく知る添加剤から選択されることができ、特に滑り剤、機械動作剤、カップリング剤、分散剤、潤滑剤、可塑剤及びそれらの混合物を含むグループから、有利にはステアリン酸カルシウム、ステアリン酸マグネシウム、ステアリン酸ナトリウム、ステアリン酸亜鉛及びそれらの混合物のようなステアリン酸塩、アミド、特にエチレンビステスアルアミドのようなステアラミド、ワックス、脂肪、グリセロール及びその誘導体、グリセロールベヘネート、グリセロールジベヘネート、グリセロールステアレート、及び／又はポリグリセロールジイソステアレート、特にグリセロールべへネート、ポリプロピレンに移植されたシロキサン、ポリプロピレンに移植された無水マレイン酸、フタレート、アジペート、ベンゾエート、セバケート及び／又はクエン酸塩可塑剤、及びそれらの混合物を含むグループから、より有利にはカルシウムステアレート、エチレンビスステアラミド、フタレート、及びそれらの混合物を含むグループから選択されることができる。
【００５１】
有利には、本発明における芯は、黒鉛の全重量に対して特に重量２〜１０％、有利には重量３〜９％、カルシウムステアレートを含む。カルシウムステアレートは紙上での柔らかさと滑り特性を与える。
【００５２】
別の有利な一実施形態では、本発明の芯はアミドを含むことができ、特にエチレンビスステアラミドのようなステアラミドを、芯の総重量に対して、有利には重量０．５〜３％、有利には重量１〜２．５％含むことができる。アミドは組成物における充填材の分散を助けることができ、及び滑り品質に対してわずかにプラスの効果をもたらす。
【００５３】
本発明の芯はまたベンジルフタレートのようなフタレートを含むことができ、特にＣ７−Ｃ９アルキルベンジルフタレートを、芯の総重量に対して、有利には重量０〜４％、より有利には重量１〜３％含むことができる。フタレートは可塑剤である。
【００５４】
よって、より有利な一実施形態では、重量比で本発明の鉛筆芯は芯の総重量に対して、以下の％含む。
−黒鉛を４０〜６０％、有利には４４〜５０％、
−ポリマーを１５〜４０％、有利には２０〜３５％、
−無色又は白色のミネラル充填材を５〜１５％、有利には６〜１０％、
−カーボンブラック、特にポリオレフィン又はポリオレフィンワックスをコート又は混合したカーボンブラックを５〜２０％、有利には５〜１５％、
−添加剤を０〜１６％、有利には５〜１５％。
【００５５】
別の有利な一実施形態では、本発明の鉛筆芯はパーム油を含まない。
【００５６】
本発明の特別な実施形態では、鉛筆芯は２〜３．９ｍｍの直径を持ち、有利には、直径２〜２．３ｍｍ（細い芯）又は直径３〜３．８ｍｍ（太い芯）又は直径３．４〜３．８ｍｍ（とても太い芯）である。
【００５７】
有利には、本発明の鉛筆芯は六角形、丸又は三角の断面、有利には丸又は六角形の断面である。
【００５８】
本発明の鉛筆芯は当業者がよく知る方法によって製造されることができる。
【００５９】
例えば、全ての構成物が一緒に混合され、そして得られた混合物は適温にて押し出される。次に得られた芯は冷やされる。ゆえに芯はか焼されていない。
【００６０】
よって、本発明の芯は、良い機械的特性、特に折り曲げ耐性及び／又は衝撃耐性を持ちながら、消去において改善された消去を示す。
【００６１】
発明はまた、本発明における芯を含む鉛筆、特に木又は合成材木材料でコートされた、例えば特許出願ＷＯ０１／４３９８７及びＷＯ２０１６／０９７５５４で記載されるように、中間保護層を選択的に含む鉛筆に関する。
【００６２】
有利には、鉛筆は芯、合成材木材料、及び選択的に中間保護層の共有押し出し成形により得られる。
【００６３】
特に、合成材木材料はスチレンポリマーに基づき、そして中間保護層は接着層の役割を果たし、有利にはＥＶＡ及びポリスチレンの混合物を含むことができる。
【００６４】
有利には、合成材木材料は天然木と同じ密度になるまで膨張される。
【００６５】
本発明の特別な実施形態では、本発明の鉛筆は特に同心円状に、合成材木材料を覆う、追加の装飾層、有利にはニスを含む。有利には、装飾層は、合成木材材料の材料と適合する材料で作られている。
【００６６】
有利には、本発明の鉛筆は六角形、丸、又は三角の断面、有利には丸又は六角形の断面を持つ。
【００６７】
有利には、本発明の鉛筆は、鉛筆の尖っていないほうの先端に消しゴムのような消去する手段を持つ。
【実施例】
【００６８】
本発明は、限定しない指示として与えられる以下の実施例の記述を読むことによって、より良く理解されることができるであろう。
【００６９】
実施例１
以下の表は本発明の鉛筆芯の組成物の例の集合であり、消去における消去の改善及び鉛筆として使用されるのに十分な機械的特性の特徴を得ることを可能にしている。
【００７０】
【表１】
2020516702.tif 000002
【００７１】
これらの組成物から、３ゾーンで１７０度Ｃに熱せられる、直径２．３ｍｍの丸い金型、引き抜き作業台を持つ実験室の単スクリュー押し出し機を用いて芯は製造される。
【００７２】
実施例２：３点湾曲強度試験
実施例１において製造されたＮｏ．１からＮｏ．４の芯の３点湾曲強度を２０１６年のＮＦ  ＥＮ  ＩＳＯ  １７８―Plastiques Determination des Proprietes en Flexion（プラスチック−湾曲特性の決定）に基づいて行った。ただし、注入されたダンベル型の標本の代わりに押し出された条片が用いられる。湾曲強度を、グラファイトが非膨張であること以外は組成物No.1を有する比較例で得られた結果と比較した（比較例1）。
【００７３】
得られた結果は以下の表２にまとめられている。
【００７４】
【表２】
2020516702.tif 000003
【００７５】
本発明による鉛筆芯及び比較例１の３点湾曲強度は同様であった。よって膨張黒鉛は芯における３点湾曲強度に悪い影響を与えない。
【００７６】
実施例３
芯に対する紙上での消去の有効性は、Ｎｏ．1及びＮｏ．2についてテストされ、比較例1のリードと比較された。テスト結果は以下のとおりである。
【００７７】
装置
−筆記具ＨＵＴＴ  ＨＳＴ  １０又は同等のものが以下の条件で使用された。
・筆記スピード：４．５ｍ／分
・筆記角度：７０°
・他のパラメータ：以下の表３に示す。
−ＩＳＯ用紙：ＡＵＲＯＲＡ  ＩＳＯ−１４１４５
−Ｘ−Ｒｉｔｅのスペクトロアイ装置又は同等のもの
−鉛筆削り
【００７８】
【表３】
2020516702.tif 000004
【００７９】
サンプル：参考文献につき１〜３個
【００８０】
操作手順：
適切な支持に基づいて筆記具を用意し、必要であれば芯を尖らせる。
前記の表に指示されたパラメータに基づく摩擦を生む（スクリプトメーター装置の位置３〜８のみが使われる）。
適切な支持に基づいて消しゴムを用意する。
事前に作成した摩擦の半分から始めて消去を実行する。
摩擦及び消去の黒さの密度を、ＤＩＮ  １６５３６  ＮＢに基づいて、スペクトロアイ（黒さに対して最低２回測定）を使用して測定し、対応するデルタを計算又は消去された線の割合を表現する：消去の有効性％＝（１−消去された黒度／摩擦黒度）×１００。
【００８１】
得られた結果は以下の表４にまとめられている。
【００８２】
【表４】
2020516702.tif 000005
【００８３】
消去の有効性は、比較例１と比較すると、本発明の例においてより良くなっており、芯Ｎｏ．１に対して最適な効果が得られた。
【国際調査報告】
2020516702.tif 000006
2020516702.tif 000007
2020516702.tif 000008
2020516702.tif 000009
2020516702.tif 000010
2020516702.tif 000011